(57)【要約】      （修正有）【課題】１−クロロ３，３，３−トリフルオロプロペン、を含む共沸混合物様の組成物及びその使用の提供。【解決手段】１−クロロ３，３，３−トリフルオロプロペン（ＨＦＯ−１２３３ｚｄ）を、Ｃ１〜Ｃ３アルコール、Ｃ５〜Ｃ６炭化水素、シクロペンテン、１−クロロプロパン、及び１，１，３，３−ペンタフルオロブタンから選択されるハロゲン化炭化水素、メチラール、メチルアセトン、水、ニトロメタン、及びこれらの組合せからなる群から選択される少なくとも一つの成分から実質的に構成される共沸混合物様の混合物。【選択図】なし【特許請求の範囲】
【請求項１】
１−クロロ−３，３，３−トリフルオロプロペン、トランス−１，２−ジクロロエチレン、並びにメタノール、エタノール、ｎ−ペンタン、及びイソヘキサンからなる群から選択される第３の成分から実質的に構成される三元共沸混合物様の混合物を含む組成物。
【請求項２】
約８０〜約９９．９重量％の量のトランス−１−クロロ−３，３，３−トリフルオロプロペン、約０．０５〜約１５重量％の量のメタノール、及び約０．０５〜約１０重量％の量のトランス−１，２−ジクロロエチレンを含む、請求項１に記載の組成物。
【請求項３】
約８５〜約９９重量％の量のトランス−１−クロロ−３，３，３−トリフルオロプロペン、約２．０〜約４．５重量％の量のｎ−ペンタン、及び約０．０１〜約１３重量％の量のトランス−１，２−ジクロロエチレンを含む、請求項１に記載の組成物。
【請求項４】
約６０〜約８０重量％の量のシス−１−クロロ−３，３，３−トリフルオロプロペン、０．０より多く約２０重量％までの量のイソヘキサン、及び約２０〜約３５重量％の量のトランス−１，２−ジクロロエチレンを含む、請求項１に記載の組成物。
【請求項５】
約６０〜約８０重量％の量のシス−１−クロロ−３，３，３−トリフルオロプロペン、０．０より多く約２０重量％までの量のエタノール、及び約２０〜約３５重量％の量のトランス−１，２−ジクロロエチレンを含む、請求項１に記載の組成物。
【請求項６】
１−クロロ−３，３，３−トリフルオロプロペン、ｎ−ペンタン、及びメタノールから実質的に構成される三元共沸混合物様の混合物を含む組成物。
【請求項７】
１−クロロ−３，３，３−トリフルオロプロペンがトランス異性体として与えられる、請求項６に記載の組成物。
【請求項８】
トランス−１−クロロ−３，３，３−トリフルオロプロペンが約５５〜約９９．９０重量％の量で与えられ、メタノールが約０．０５〜約１０重量％の量で与えられ、ペンタンが約０．０５〜約３５重量％の量で与えられている、請求項７に記載の組成物。
【発明の詳細な説明】
【技術分野】
【０００１】
本出願は、２００９年１０月２６日出願の米国出願１２／６０５，６０９（これは、２００８年１０月２８日出願の米国仮出願６１／１０９，００７の優先権の利益を主張し、また２００８年１０月２８日出願の米国出願１２／２５９，６９４の一部継続（ＣＩＰ）でもある）の一部継続（ＣＩＰ）である。これらのそれぞれの内容はその全部を参照として本明細書中に包含する。
【０００２】
本発明は、概して１−クロロ−３，３，３−トリフルオロプロペンを含む組成物に関する。より詳しくは、本発明は、１−クロロ−３，３，３−トリフルオロプロペンを含む共沸混合物様の組成物及びその使用を提供する。
【背景技術】
【０００３】
クロロフルオロカーボン（ＣＦＣ）又はヒドロクロロフルオロカーボン（ＨＣＦＣ）などのフルオロカーボンをベースとする流体は、工業用冷媒、発泡剤、熱伝達媒体、溶媒、気体状誘電体、及び他の用途において望ましい特性を有する。これらの用途のためには、単一成分の流体、又は共沸混合物様の混合物、即ち沸騰及び蒸発によって実質的に分別されないものが特に望ましい。
【発明の概要】
【発明が解決しようとする課題】
【０００４】
残念なことに、地球温暖化及びオゾン層破壊のような疑わしい環境上の問題は幾つかのこれらの流体の使用に起因しており、それによって現在はこれらの使用が制限されている。かかるＣＦＣ、ＨＣＦＣ、及びＨＦＣに対する可能な代替物として、ヒドロフルオロオレフィン（ＨＦＯ）が提案されている。しかしながら、ＨＦＯを含む新規な環境に優しい非分別性混合物を突き止めることは、共沸混合物の形成が容易に予測できないという事実のために困難である。したがって、産業界においては、ＣＦＣ、ＨＣＦＣ、及びＨＦＣに対する許容でき且つ環境に優しい代替物である新規なＨＦＯベースの混合物が継続的に探し求められている。本発明はとりわけこれらの必要性を満足するものである。
【課題を解決するための手段】
【０００５】
本出願人らは、１−クロロ−３，３，３−トリフルオロプロペン（ＨＦＯ−１２３３ｚｄ）を、Ｃ１〜Ｃ３アルコール、Ｃ５〜Ｃ６炭化水素、シクロペンテン、１−クロロプロパン、２−クロロプロパン、及び１，１，１，３，３−ペンタフルオロブタンから選択されるハロゲン化炭化水素、水、及び場合によってはニトロメタンからなる群から選択される第２の成分と混合することによって共沸混合物様の組成物が形成されることを見出した。本発明の好ましい共沸混合物様の混合物は、それらを、冷媒として、断熱フォームの製造における発泡剤として、数多くの洗浄における溶媒としてなどの複数の用途、並びにエアゾール及び他の噴霧可能な組成物などにおける他の用途のために特に望ましくする特性を示す。特に、本出願人らは、これらの組成物は、好ましくは約１０００未満、より好ましくは約５００未満、更により好ましくは約１５０未満の比較的低い地球温暖化係数（ＧＷＰ）を示す傾向があることを確認した。
【０００６】
したがって、本発明の一形態は、１−クロロ−３，３，３−トリフルオロプロペン、並びにＣ１〜Ｃ３アルコール、Ｃ５〜Ｃ６炭化水素、シクロペンテン、１−クロロプロパン、２−クロロプロパン、及び１，１，１，３，３−ペンタフルオロブタンから選択されるハロゲン化炭化水素、水、及び場合によってはニトロメタンからなる群から選択される第
２の成分から実質的に構成される二元共沸混合物様の混合物を含む組成物を包含する。幾つかの好ましい態様においては、本組成物は、以下のもの：共発泡剤、共溶媒、活性成分、並びに潤滑剤、安定剤、金属不動態化剤、腐食抑制剤、及び可燃性抑制剤のような添加剤の１以上を更に含む。幾つかの好ましい態様においては、ニトロメタンを安定剤として混合物中に含ませる。幾つかの態様においては、ニトロメタンはまた組成物の共沸混合物様の特性にも寄与する。
【０００７】
本発明の他の形態は、少なくとも約１５重量％の本明細書に記載する共沸混合物様の混合物、並びに場合によっては共発泡剤、充填剤、蒸気圧調整剤、火炎抑制剤、及び安定剤を含む発泡剤を提供する。
【０００８】
本発明の他の形態は、本明細書に記載する共沸混合物様の混合物を含む、蒸気脱脂、冷間洗浄、拭取、及び同様の溶媒用途において用いるための溶媒を提供する。
本発明の他の形態は、本明細書に記載する共沸混合物様の混合物、活性成分、並びに場合によっては不活性成分及び／又は溶媒、並びにエアゾール噴射剤を含む噴霧可能な組成物を提供する。
【０００９】
本発明の更に他の形態は、ポリウレタン、ポリイソシアヌレート、又はフェノールベースの気泡壁、並びに気泡壁構造の少なくとも一部の中に配置されている本明細書に記載する共沸混合物様の混合物を含む気泡ガスを含む独立気泡フォームを提供する。
【００１０】
他の態様によれば、本明細書に記載する共沸混合物様の混合物を含むポリオールプレミックスが提供される。
他の態様によれば、本明細書に記載する共沸混合物様の混合物を含む発泡性組成物が提供される。
【００１１】
他の態様によれば、（ａ）請求項１に記載の共沸混合物様の組成物を含む発泡剤を、熱硬化性樹脂を含む発泡性混合物に加え；（ｂ）かかる発泡性混合物を反応させて熱硬化性フォームを生成させ；そして（ｃ）かかる反応中にかかる共沸混合物様の組成物を揮発させる；ことを含む熱硬化性フォームの製造方法が提供される。
【００１２】
他の態様によれば、（ａ）請求項１に記載の共沸混合物様の組成物を含む発泡剤を、熱可塑性樹脂を含む発泡性混合物に加え；（ｂ）かかる発泡性混合物を反応させて熱可塑性フォームを生成させ；そして（ｃ）かかる反応中にかかる共沸混合物様の組成物を揮発させる；ことを含む熱可塑性フォームの製造方法が提供される。
【００１３】
他の態様によれば、熱可塑性ポリマーを含む気泡壁、及び本明細書に記載する共沸混合物様の混合物を含む気泡ガスを有する熱可塑性フォームが提供される。好ましくは、熱可塑性フォームは、本明細書に記載する共沸混合物様の混合物を有する気泡ガスを含み、ポリスチレン、ポリエチレン、ポリプロピレン、ポリ塩化ビニル、ポリエチレンテレフタレート、又はこれらの組合せから選択される熱可塑性ポリマーから構成される気泡壁を有する。
【００１４】
他の態様によれば、熱硬化性ポリマーを含む気泡壁、及び本明細書に記載する共沸混合物様の混合物を含む気泡ガスを有する熱硬化性フォームが提供される。好ましくは、熱硬化性フォームは、本明細書に記載する共沸混合物様の混合物を有する気泡ガス、及びポリウレタン、ポリイソシアヌレート、フェノール樹脂、エポキシ樹脂、又はこれらの組合せから選択される熱硬化性ポリマーを含む気泡壁を含む。
【００１５】
本発明の他の態様によれば、本明細書に記載する共沸混合物様の混合物を含む冷媒が提
供される。
【発明を実施するための形態】
【００１６】
幾つかの態様によれば、本発明は、ＨＦＯ−１２３３ｚｄ、並びにＣ１〜Ｃ３アルコール、Ｃ５〜Ｃ６炭化水素、シクロペンテン、１−クロロプロパン、２−クロロプロパン、及び１，１，１，３，３−ペンタフルオロブタンから選択されるハロゲン化炭化水素、ニトロメタン、又は水を含み、好ましくはこれらから実質的に構成される共沸混合物様の組成物を提供する。而して、本発明は、好ましい態様においてはＣＦＣ、ＨＣＦＣ、及びＨＦＣを実質的に含まず、非常に低い地球温暖化係数を有し、低いオゾン層破壊係数を有し、比較的一定の沸点特性を示す共沸混合物様の組成物を与えることによって上記の欠点を克服するものである。
【００１７】
本明細書において用いる「共沸混合物様」という用語は、厳密に共沸性であるか、又は概して共沸性混合物のように挙動する組成物を指す。共沸性混合物は、液体の組成と蒸気の組成が所定の圧力及び温度において等しい２以上の成分の系である。実際面では、これは共沸性混合物の成分が、一定の沸点を有するか又は実質的に一定の沸点を有し、一般に相変化中に熱力学的に分離することができないことを意味する。共沸性混合物の沸騰又は蒸発によって形成される蒸気の組成は、元の液体の組成と同一であるか又は実質的に同一である。而して、共沸混合物様の組成物の液相及び蒸気相中の成分の濃度は、組成物を沸騰させるか又は他の形態で蒸発させるにつれて、あったとしても最小にしか変化しない。これに対して、非共沸性混合物を沸騰又は蒸発させると、液相中有の成分濃度が相当な程度まで変化する。
【００１８】
共沸混合物様の組成物の成分に関して本明細書において用いる「実質的に構成される」という用語は、組成物が、示される成分を共沸混合物様の比で含み、更なる成分が新しい共沸混合物様の系を形成しないならば更なる成分を含んでいてもよいことを意味する。例えば、２種類の化合物から実質的に構成される共沸混合物様の混合物は、更なる成分が混合物を非共沸性にせず、且つ化合物のいずれか又は両方と共沸混合物を形成しないならば場合によっては１以上の更なる成分を含んでいてもよい二元の共沸混合物を形成するものである。
【００１９】
本明細書において用いる「有効量」という用語は、他の成分と組み合わせることによって本発明の共沸混合物様の組成物を形成するそれぞれの成分の量を指す。
他に特定しない限りにおいて、ＨＦＯ−１２３３ｚｄという用語は、シス異性体、トランス異性体、又はその幾つかの混合物を意味する。
【００２０】
共沸混合物様の混合物の成分に関して本明細書において用いるシス−ＨＦＯ−１２３３ｚｄという用語は、共沸混合物様の組成物中のＨＦＯ−１２３３ｚｄの全ての異性体に対するシス−ＨＦＯ−１２３３ｚｄの量が、少なくとも約９５％、より好ましくは少なくとも約９８％、更により好ましくは少なくとも約９９％、更により好ましくは少なくとも約９９．９％であることを意味する。幾つかの好ましい態様においては、本発明の共沸混合物様の組成物中のシス−ＨＦＯ−１２３３ｚｄ成分は、実質的に純粋なシス−ＨＦＯ−１２３３ｚｄである。
【００２１】
共沸混合物様の混合物の成分に関して本明細書において用いるトランス−ＨＦＯ−１２３３ｚｄという用語は、共沸混合物様の組成物中のＨＦＯ−１２３３ｚｄの全ての異性体に対するトランス−ＨＦＯ−１２３３ｚｄの量が、少なくとも約９５％、より好ましくは少なくとも約９８％、更により好ましくは少なくとも約９９％、更により好ましくは少なくとも約９９．９％であることを意味する。幾つかの好ましい態様においては、本発明の共沸混合物様の組成物中のトランス−ＨＦＯ−１２３３ｚｄ成分は、実質的に純粋なトラ
ンス−ＨＦＯ−１２３３ｚｄである。
【００２２】
沸点データに関して本明細書において用いる「雰囲気圧力」という用語は、関係する媒体の周囲の雰囲気圧力を意味する。一般に、雰囲気圧力は１４．７ｐｓｉａであるが、±０．５ｐｓｉ変化してよい。
【００２３】
本発明の共沸混合物様の組成物は、有効量のＨＦＯ−１２３３ｚｄを、好ましくは流体形態の１以上の他の成分と混合することによって製造することができる。２以上の成分を混合して組成物を形成するための当該技術において公知の任意の広範囲の方法を、本方法において用いるように適合させることができる。例えば、ＨＦＯ−１２３３ｚｄ及びメタノールを、手作業及び／又は機械によって、バッチ又は連続反応及び／又はプロセスの一部として、或いは２以上のかかる工程の組合せによって、混合、ブレンド、又は他の形態で配合することができる。本明細書における開示事項を考慮すれば、当業者は、過度の実験を行うことなく本発明による共沸混合物様の組成物を容易に製造することができるであろう。
【００２４】
ＣＦ３ＣＣｌ＝ＣＨ２のようなフルオロプロペンは、米国特許２，８８９，３７９；４，７９８，８１８；及び４，４６５，７８６（これらのそれぞれは参照として本明細書中に包含する）に記載されている方法などの、種々の飽和及び不飽和ハロゲン含有Ｃ３化合物の接触蒸気相フッ素化のような公知の方法によって製造することができる。
【００２５】
ＥＰ−９７４，５７１（これも参照として本明細書中に包含する）においては、１，１，１，３，３−ペンタフルオロプロパン（ＨＦＣ−２４５ｆａ）を、蒸気相中昇温温度においてクロムベースの触媒と、或いは液相中においてＫＯＨ、ＮａＯＨ、Ｃａ（ＯＨ）２、又はＭｇ（ＯＨ）２のアルコール溶液と接触させることによる１，１，１，３−クロロトリフルオロプロペンの製造が開示されている。最終生成物は、およそ９０重量％のトランス異性体及び１０重量％のシスである。好ましくは、シス異性体をトランス形態から実質的に分離して、得られる好ましい形態の１−クロロ−３，３，３−トリフルオロプロペンがシス異性体により富むようにする。シス異性体は、約２０℃のトランス異性体の沸点に対比して約４０℃の沸点を有しているので、当該技術において公知の任意の回数の蒸留方法によって２つを容易に分離することができる。しかしながら、好ましい方法はバッチ蒸留である。この方法によれば、シス及びトランス−１−クロロ−３，３，３−トリフルオロプロペンの混合物をリボイラーに充填する。トランス異性体が塔頂流中に取り出され、シス異性体はリボイラー中に残留する。蒸留はまた、トランス異性体を塔頂流中に取り出し、シス異性体を塔底流中に取り出す連続蒸留で運転することもできる。この蒸留プロセスによって、純度が約９９．９＋％のトランス−１−クロロ−３，３，３−トリフルオロプロペン及び９９．９＋％のシス−１−クロロ−３，３，３−トリフルオロプロペンを得ることができる。
【００２６】
好ましい態様においては、共沸混合物様の組成物は、有効量のＨＦＯ−１２３３ｚｄ及びＣ１〜Ｃ３アルコールを含む。好ましくは、Ｃ１〜Ｃ３アルコールは、メタノール、エタノール、及びイソプロパノールからなる群から選択される。幾つかの好ましい態様においては、ＨＦＯ−１２３３ｚｄはトランス−ＨＦＯ−１２３３ｚｄである。幾つかの他の態様においては、ＨＦＯ−１２３３ｚｄはシス−ＨＦＯ−１２３３ｚｄである。
【００２７】
シス−ＨＦＯ−１２３３ｚｄ／メタノールの共沸混合物様の組成物：
好ましい態様においては、共沸混合物様の組成物は、有効量のシス−ＨＦＯ−１２３３ｚｄ及びメタノールを含む。より好ましくは、これらの二元共沸混合物様の組成物は、約７８〜約９９．９重量％のシス−ＨＦＯ−１２３３ｚｄ及び約０．１〜約２２重量％のメタノール、より好ましくは約８５〜約９９．９重量％のシス−ＨＦＯ−１２３３ｚｄ及び
約０．１〜約１５重量％のメタノール、更により好ましくは約８８〜約９９．５重量％のシス−ＨＦＯ−１２３３ｚｄ及び約０．５〜約１２重量％のメタノールから実質的に構成される。
【００２８】
好ましくは、本発明のシス−ＨＦＯ−１２３３ｚｄ／メタノールの組成物は、雰囲気圧力（雰囲気圧力は定義する必要がある）において約３５．２±１℃の沸点を有する。
トランス−ＨＦＯ−１２３３ｚｄ／メタノールの共沸混合物様の組成物：
好ましい態様においては、共沸混合物様の組成物は、有効量のトランス−ＨＦＯ−１２３３ｚｄ及びメタノールを含む。より好ましくは、これらの二元共沸混合物様の組成物は、約７０〜約９９．９５重量％のトランス−ＨＦＯ−１２３３ｚｄ及び約０．０５〜約３０重量％のメタノール、より好ましくは約９０〜約９９．９５重量％のトランス−ＨＦＯ−１２３３ｚｄ及び約０．０５〜約１０重量％のメタノール、更により好ましくは約９５〜約９９．９５重量％のトランス−ＨＦＯ−１２３３ｚｄ及び約０．０５〜約５重量％のメタノールから実質的に構成される。
【００２９】
好ましくは、本発明のトランス−ＨＦＯ−１２３３ｚｄ／メタノールの組成物は、全て雰囲気圧力において測定して、約１７℃〜約１９℃、より好ましくは約１７℃〜約１８℃、更により好ましくは約１７℃〜約１７．５℃、最も好ましくは約１７．１５℃±１℃の沸点を有する。
【００３０】
シス−ＨＦＯ−１２３３ｚｄ／エタノールの共沸混合物様の組成物：
好ましい態様においては、共沸混合物様の組成物は、有効量のシス−ＨＦＯ−１２３３ｚｄ及びエタノールを含む。より好ましくは、これらの二元共沸混合物様の組成物は、約６５〜約９９．９重量％のシス−ＨＦＯ−１２３３ｚｄ及び約０．１〜約３５重量％のエタノール、より好ましくは約７９〜約９９．９重量％のシス−ＨＦＯ−１２３３ｚｄ及び約０．１〜約２１重量％のエタノール、更により好ましくは約８８〜約９９．５重量％のシス−ＨＦＯ−１２３３ｚｄ及び約０．５〜約１２重量％のエタノールから実質的に構成される。
【００３１】
好ましくは、本発明のシス−ＨＦＯ−１２３３ｚｄ／エタノールの組成物は、雰囲気圧力において約３７．４±１℃の標準沸点を有する。
トランス−ＨＦＯ−１２３３ｚｄ／エタノールの共沸混合物様の組成物：
好ましい態様においては、共沸混合物様の組成物は、有効量のトランス−ＨＦＯ−１２３３ｚｄ及びエタノールを含む。より好ましくは、これらの二元共沸混合物様の組成物は、約８５〜約９９．９重量％のトランス−ＨＦＯ−１２３３ｚｄ及び約０．１〜約１５重量％のエタノール、より好ましくは約９２〜約９９．９重量％のトランス−ＨＦＯ−１２３３ｚｄ及び約０．１〜約８重量％のエタノール、更により好ましくは約９６〜約９９．９重量％のトランス−ＨＦＯ−１２３３ｚｄ及び約０．１〜約４重量％のエタノールから実質的に構成される。
【００３２】
好ましくは、本発明のトランス−ＨＦＯ−１２３３ｚｄ／エタノールの組成物は、雰囲気圧力において約１８．１±１℃の標準沸点を有する。
シス−ＨＦＯ−１２３３ｚｄ／イソプロパノールの共沸混合物様の組成物：
好ましい態様においては、共沸混合物様の組成物は、有効量のシス−ＨＦＯ−１２３３ｚｄ及びイソプロパノールを含む。より好ましくは、これらの二元共沸混合物様の組成物は、約８５〜約９９．９９重量％のシス−ＨＦＯ−１２３３ｚｄ及び約０．０１〜約１５重量％のイソプロパノール、より好ましくは約８８〜約９９．９９重量％のシス−ＨＦＯ−１２３３ｚｄ及び約０．０１〜約１２重量％のイソプロパノール、更により好ましくは約９２〜約９９．５重量％のシス−ＨＦＯ−１２３３ｚｄ及び約０．５〜約８重量％のイソプロパノールから実質的に構成される。
【００３３】
好ましくは、本発明のシス−ＨＦＯ−１２３３ｚｄ／イソプロパノールの組成物は、雰囲気圧力において約３８．１±１℃の標準沸点を有する。
トランス−ＨＦＯ−１２３３ｚｄ／イソプロパノールの共沸混合物様の組成物：
好ましい態様においては、共沸混合物様の組成物は、有効量のトランス−ＨＦＯ−１２３３ｚｄ及びイソプロパノールを含む。より好ましくは、これらの二元共沸混合物様の組成物は、約９０〜約９９．９重量％のトランス−ＨＦＯ−１２３３ｚｄ及び約０．１〜約１０重量％のイソプロパノール、より好ましくは約９４〜約９９．９重量％のトランス−ＨＦＯ−１２３３ｚｄ及び約０．１〜約６重量％のイソプロパノール、更により好ましくは約９５〜約９９．９重量％のトランス−ＨＦＯ−１２３３ｚｄ及び約０．１〜約５重量％のイソプロパノールから実質的に構成される。
【００３４】
好ましくは、本発明のトランス−ＨＦＯ−１２３３ｚｄ／イソプロパノールの組成物は、雰囲気圧力において約１７．９℃±１℃の標準沸点を有する。
好ましい態様においては、共沸混合物様の組成物は、有効量のＨＦＯ−１２３３ｚｄ及びＣ５〜Ｃ６炭化水素を含む。好ましくは、Ｃ５〜Ｃ６炭化水素は、ｎ−ペンタン、イソペンタン、ネオペンタン、シクロペンタン、シクロペンテン、ｎ−ヘキサン、及びイソヘキサンからなる群から選択される。幾つかの好ましい態様においては、ＨＦＯ−１２３３ｚｄはトランス−ＨＦＯ−１２３３ｚｄである。幾つかの他の態様においては、ＨＦＯ−１２３３ｚｄはシス−ＨＦＯ−１２３３ｚｄである。
【００３５】
トランス−ＨＦＯ−１２３３ｚｄ／ｎ−ペンタンの共沸混合物様の組成物：
好ましい態様においては、共沸混合物様の組成物は、有効量のトランス−ＨＦＯ−１２３３ｚｄ及びｎ−ペンタンを含む。より好ましくは、これらの二元共沸混合物様の組成物は、約６５〜約９９．９５重量％のトランス−ＨＦＯ−１２３３ｚｄ及び約０．０５〜約３５重量％のｎ−ペンタン、より好ましくは約８４〜約９９．９重量％のトランス−ＨＦＯ−１２３３ｚｄ及び約０．１〜約１６重量％のｎ−ペンタン、更により好ましくは約９２〜約９９．５重量％のトランス−ＨＦＯ−１２３３ｚｄ及び約０．５〜約８重量％のｎ−ペンタンから実質的に構成される。
【００３６】
好ましくは、本発明のトランス−ＨＦＯ−１２３３ｚｄ／ｎ−ペンタンの組成物は、全て雰囲気圧力において測定して、約１７℃〜約１９℃、より好ましくは約１７℃〜約１８℃、更により好ましくは約１７．３℃〜約１７．６℃、最も好ましくは約１７．４℃±１℃の沸点を有する。
【００３７】
シス−ＨＦＯ−１２３３ｚｄ／ｎ−ペンタンの共沸混合物様の組成物：
好ましい態様においては、共沸混合物様の組成物は、有効量のシス−ＨＦＯ−１２３３ｚｄ及びｎ−ペンタンを含む。より好ましくは、これらの二元共沸混合物様の組成物は、約２０〜約９９．５重量％のシス−ＨＦＯ−１２３３ｚｄ及び約０．５〜約８０重量％のｎ−ペンタン、より好ましくは約５０〜約９９．５重量％のシス−ＨＦＯ−１２３３ｚｄ及び約０．５〜約５０重量％のｎ−ペンタン、更により好ましくは約６０〜約９９．５重量％のシス−ＨＦＯ−１２３３ｚｄ及び約０．５〜約４０重量％のｎ−ペンタンから実質的に構成される。
【００３８】
好ましくは、本発明のシス−ＨＦＯ−１２３３ｚｄ／ｎ−ペンタンの組成物は、雰囲気圧力において約３５℃±１℃の標準沸点を有する。
トランス−ＨＦＯ−１２３３ｚｄ／イソペンタンの共沸混合物様の組成物：
好ましい態様においては、共沸混合物様の組成物は、有効量のトランス−ＨＦＯ−１２３３ｚｄ及びイソペンタンを含む。より好ましくは、これらの二元共沸混合物様の組成物は、約６０〜約９９．９５重量％のトランス−ＨＦＯ−１２３３ｚｄ及び約０．０５〜約
４０重量％のイソペンタン、より好ましくは約７０〜約９５重量％のトランス−ＨＦＯ−１２３３ｚｄ及び約５〜約３０重量％のイソペンタン、更により好ましくは約８０〜約９０重量％のトランス−ＨＦＯ−１２３３ｚｄ及び約１０〜約２０重量％のイソペンタンから実質的に構成される。
【００３９】
好ましくは、本発明のトランス−ＨＦＯ−１２３３ｚｄ／イソペンタンの組成物は、全て雰囲気圧力において測定して、約１５℃〜約１８℃、より好ましくは約１６℃〜約１７℃、更により好ましくは約１６．７℃〜約１６．９℃、最も好ましくは約１６．８℃±１℃の沸点を有する。
【００４０】
トランス−ＨＦＯ−１２３３ｚｄ／ネオペンタンの共沸混合物様の組成物：
好ましい態様においては、共沸混合物様の組成物は、有効量のトランス−ＨＦＯ−１２３３ｚｄ及びネオペンタンを含む。より好ましくは、これらの二元共沸混合物様の組成物は、約５〜約７０重量％のトランス−ＨＦＯ−１２３３ｚｄ及び約３０〜約９５重量％のネオペンタン、より好ましくは約１５〜約５５重量％のトランス−ＨＦＯ−１２３３ｚｄ及び約４５〜約８５重量％のネオペンタン、更により好ましくは約２０〜約５０重量％のトランス−ＨＦＯ−１２３３ｚｄ及び約５０〜約８０重量％のネオペンタンから実質的に構成される。
【００４１】
好ましくは、本発明のトランス−ＨＦＯ−１２３３ｚｄ／ネオペンタンの組成物は、全て雰囲気圧力において測定して、約７．７℃〜約８．４℃、より好ましくは約７．７℃〜約８．０℃、最も好ましくは約７．７℃±１℃の沸点を有する。
【００４２】
シス−ＨＦＯ−１２３３ｚｄ／ネオペンタンの共沸混合物様の組成物：
好ましい態様においては、共沸混合物様の組成物は、有効量のシス−ＨＦＯ−１２３３ｚｄ及びネオペンタンを含む。より好ましくは、これらの二元共沸混合物様の組成物は、約５〜約５０重量％のシス−ＨＦＯ−１２３３ｚｄ及び約５０〜約９５重量％のネオペンタン、より好ましくは約２０〜約４５重量％のシス−ＨＦＯ−１２３３ｚｄ及び約５５〜約８０重量％のネオペンタン、更により好ましくは約３０〜約４０重量％のシス−ＨＦＯ−１２３３ｚｄ及び約６０〜約７０重量％のネオペンタンから実質的に構成される。
【００４３】
好ましくは、本発明のシス−ＨＦＯ−１２３３ｚｄ／ネオペンタンの組成物は、約８℃±１℃の標準沸点を有する。
トランス−ＨＦＯ−１２３３ｚｄ／シクロペンタンの共沸混合物様の組成物：
好ましい態様においては、共沸混合物様の組成物は、有効量のトランス−ＨＦＯ−１２３３ｚｄ及びシクロペンタンを含む。より好ましくは、これらの二元共沸混合物様の組成物は、約９５〜約９９．９重量％のトランス−ＨＦＯ−１２３３ｚｄ及び約０．１〜約５重量％のシクロペンタン、より好ましくは約９７〜約９９．９重量％のトランス−ＨＦＯ−１２３３ｚｄ及び約０．１〜約３重量％のシクロペンタン、更により好ましくは約９８〜約９９．９重量％のトランス−ＨＦＯ−１２３３ｚｄ及び約２〜約９８重量％のシクロペンタンから実質的に構成される。
【００４４】
好ましくは、本発明のトランス−ＨＦＯ−１２３３ｚｄ／シクロペンタンの組成物は、雰囲気圧力において約１７．５℃±１℃の標準沸点を有する。
シス−ＨＦＯ−１２３３ｚｄ／シクロペンタンの共沸混合物様の組成物：
好ましい態様においては、共沸混合物様の組成物は、有効量のシス−ＨＦＯ−１２３３ｚｄ及びシクロペンタンを含む。より好ましくは、これらの二元共沸混合物様の組成物は、約４２〜約９９重量％のシス−ＨＦＯ−１２３３ｚｄ及び約１〜約５８重量％のシクロペンタン、より好ましくは約５０〜約９５重量％のシス−ＨＦＯ−１２３３ｚｄ及び約５〜約５０重量％のシクロペンタン、更により好ましくは約６０〜約９３重量％のシス−Ｈ
ＦＯ−１２３３ｚｄ及び約７〜約４０重量％のシクロペンタンから実質的に構成される。
【００４５】
好ましくは、本発明のシス−ＨＦＯ−１２３３ｚｄ／シクロペンタンの組成物は、雰囲気圧力において約３４．７℃±１℃の標準沸点を有する。
トランス−ＨＦＯ−１２３３ｚｄ／シクロペンテンの共沸混合物様の組成物：
好ましい態様においては、共沸混合物様の組成物は、有効量のトランス−ＨＦＯ−１２３３ｚｄ及びシクロペンテンを含む。より好ましくは、これらの二元共沸混合物様の組成物は、約９５〜約９９．９重量％のトランス−ＨＦＯ−１２３３ｚｄ及び約０．１〜約５重量％のシクロペンテン、より好ましくは約９７〜約９９．９重量％のトランス−ＨＦＯ−１２３３ｚｄ及び約０．１〜約３重量％のシクロペンテン、更により好ましくは約９８〜約９９．９重量％のトランス−ＨＦＯ−１２３３ｚｄ及び約２〜約９８重量％のシクロペンテンから実質的に構成される。
【００４６】
好ましくは、本発明のトランス−ＨＦＯ−１２３３ｚｄ／シクロペンテンの組成物は、雰囲気圧力において約１８．１±１℃の標準沸点を有する。
トランス−ＨＦＯ−１２３３ｚｄ／ｎ−ヘキサンの共沸混合物様の組成物：
好ましい態様においては、共沸混合物様の組成物は、有効量のトランス−ＨＦＯ−１２３３ｚｄ及びｎ−ヘキサンを含む。より好ましくは、これらの二元共沸混合物様の組成物は、約９５〜約９９．９９重量％のトランス−ＨＦＯ−１２３３ｚｄ及び約０．０１〜約５重量％のｎ−ヘキサン、より好ましくは約９７〜約９９．９９重量％のトランス−ＨＦＯ−１２３３ｚｄ及び約０．０１〜約３重量％のｎ−ヘキサン、更により好ましくは約９７．２〜約９９．９９重量％のトランス−ＨＦＯ−１２３３ｚｄ及び約０．０１〜約２．８重量％のｎ−ヘキサンから実質的に構成される。
【００４７】
好ましくは、本発明のトランス−ＨＦＯ−１２３３ｚｄ／ｎ−ヘキサンの組成物は、雰囲気圧力において約１７．４℃±１℃の標準沸点を有する。
シス−ＨＦＯ−１２３３ｚｄ／ｎ−ヘキサンの共沸混合物様の組成物：
好ましい態様においては、共沸混合物様の組成物は、有効量のシス−ＨＦＯ−１２３３ｚｄ及びｎ−ヘキサンを含む。より好ましくは、これらの二元共沸混合物様の組成物は、約８０〜約９９．５重量％のシス−ＨＦＯ−１２３３ｚｄ及び約０．５〜約２０重量％のｎ−ヘキサン、より好ましくは約９０〜約９９．５重量％のシス−ＨＦＯ−１２３３ｚｄ及び約０．５〜約１０重量％のｎ−ヘキサン、更により好ましくは約９５〜約９９．５重量％のシス−ＨＦＯ−１２３３ｚｄ及び約０．５〜約５重量％のｎ−ヘキサンから実質的に構成される。
【００４８】
好ましくは、本発明のシス−ＨＦＯ−１２３３ｚｄ／ｎ−ヘキサンの組成物は、雰囲気圧力において約３９℃±１℃の標準沸点を有する。
トランス−ＨＦＯ−１２３３ｚｄ／イソヘキサンの共沸混合物様の組成物：
好ましい態様においては、共沸混合物様の組成物は、有効量のトランス−ＨＦＯ−１２３３ｚｄ及びイソヘキサンを含む。より好ましくは、これらの二元共沸混合物様の組成物は、約９４．４〜約９９．９９重量％のトランス−ＨＦＯ−１２３３ｚｄ及び約０．０１〜約５．６重量％のイソヘキサン、より好ましくは９６重量％〜約９９．９９重量％のトランス−ＨＦＯ−１２３３ｚｄ及び約０．０１〜約４重量％のイソヘキサン、更により好ましくは約９７〜約９９．９９重量％のトランス−ＨＦＯ−１２３３ｚｄ及び約０．０１〜約３重量％のイソヘキサンから実質的に構成される。
【００４９】
好ましくは、本発明のトランス−ＨＦＯ−１２３３ｚｄ／イソヘキサンの組成物は、全て雰囲気圧力において測定して、約１７℃〜約１９℃、より好ましくは約１７℃〜約１８℃、更により好ましくは約１７．３℃〜約１７．６℃、最も好ましくは約１７．４℃±１℃の沸点を有する。
【００５０】
シス−ＨＦＯ−１２３３ｚｄ／イソヘキサンの共沸混合物様の組成物：
好ましい態様においては、共沸混合物様の組成物は、有効量のシス−ＨＦＯ−１２３３ｚｄ及びイソヘキサンを含む。より好ましくは、これらの二元共沸混合物様の組成物は、約７０〜約９９．５重量％のシス−ＨＦＯ−１２３３ｚｄ及び約０．５〜約３０重量％のイソヘキサン、より好ましは８５重量％〜約９９．５重量％のシス−ＨＦＯ−１２３３ｚｄ及び約０．５〜約１５重量％のイソヘキサン、更により好ましくは約９３〜約９９．５重量％のシス−ＨＦＯ−１２３３ｚｄ及び約０．５〜約７重量％のイソヘキサンから実質的に構成される。
【００５１】
好ましくは、本発明のシス−ＨＦＯ−１２３３ｚｄ／イソヘキサンの組成物は、約３７℃±１℃の標準沸点を有する。
好ましい態様においては、共沸混合物様の組成物は、有効量のＨＦＯ−１２３３ｚｄ及びヒドロハロカーボンを含む。好ましくは、ヒドロハロカーボンは、１−クロロプロパン、２−クロロプロパン、１，１，１，３，３−ペンタフルオロブタン（ＨＦＣ−３６５ｍｆｃ）、及びトランス−１，２−ジクロロエチレン（トランス−１，２−ＤＣＥ）からなる群から選択される。幾つかの好ましい態様においては、ＨＦＯ−１２３３ｚｄはトランス−ＨＦＯ−１２３３ｚｄである。幾つかの他の態様においては、ＨＦＯ−１２３３ｚｄはシス−ＨＦＯ−１２３３ｚｄである。
【００５２】
トランス−ＨＦＯ−１２３３ｚｄ／１−クロロプロパンの共沸混合物様の組成物：
好ましい態様においては、共沸混合物様の組成物は、有効量のトランス−ＨＦＯ−１２３３ｚｄ及び１−クロロプロパンを含む。より好ましくは、これらの二元共沸混合物様の組成物は、約９６〜約９９．９重量％のトランス−ＨＦＯ−１２３３ｚｄ及び約０．１〜約４重量％の１−クロロプロパン、より好ましくは約９８〜約９９．９重量％のトランス−ＨＦＯ−１２３３ｚｄ及び約０．１〜約２重量％の１−クロロプロパン、更により好ましくは約９９〜約９９．９重量％のトランス−ＨＦＯ−１２３３ｚｄ及び約０．１〜約１重量％の１−クロロプロパンから実質的に構成される。
【００５３】
好ましくは、本発明のトランス−ＨＦＯ−１２３３ｚｄ／１−クロロプロパンの組成物は、雰囲気圧力において約１８℃±１℃の標準沸点を有する。
トランス−ＨＦＯ−１２３３ｚｄ／２−クロロプロパンの共沸混合物様の組成物：
好ましい態様においては、共沸混合物様の組成物は、有効量のトランス−ＨＦＯ−１２３３ｚｄ及び２−クロロプロパンを含む。より好ましくは、これらの二元共沸混合物様の組成物は、約９４〜約９９．９重量％のトランス−ＨＦＯ−１２３３ｚｄ及び約０．１〜約６重量％の２−クロロプロパン、より好ましくは約９７〜約９９．９重量％のトランス−ＨＦＯ−１２３３ｚｄ及び約０．１〜約３重量％の２−クロロプロパン、更により好ましくは約９９〜約９９．９重量％のトランス−ＨＦＯ−１２３３ｚｄ及び約０．１〜約１重量％の２−クロロプロパンから実質的に構成される。
【００５４】
好ましくは、本発明のトランス−ＨＦＯ−１２３３ｚｄ／２−クロロプロパンの組成物は、雰囲気圧力において約１７．８℃±１℃の標準沸点を有する。
トランス−ＨＦＯ−１２３３ｚｄ／ＨＦＣ−３６５ｍｆｃの共沸混合物様の組成物：
好ましい態様においては、共沸混合物様の組成物は、有効量のトランス−ＨＦＯ−１２３３ｚｄ及びＨＦＣ−３６５ｍｆｃを含む。より好ましくは、これらの二元共沸混合物様の組成物は、約８９〜約９９．９重量％のトランス−ＨＦＯ−１２３３ｚｄ及び約０．１〜約１１重量％のＨＦＣ−３６５ｍｆｃ、より好ましくは約９２．５〜約９９．９重量％のトランス−ＨＦＯ−１２３３ｚｄ及び約０．１〜約７．５重量％のＨＦＣ−３６５ｍｆｃ、更により好ましくは約９５〜約９９．９重量％のトランス−ＨＦＯ−１２３３ｚｄ及び約０．１〜約５重量％のＨＦＣ−３６５ｍｆｃから実質的に構成される。
【００５５】
トランス−ＨＦＯ−１２３３ｚｄ／トランス−１，２−ＤＣＥの共沸混合物様の組成物：
好ましい態様においては、共沸混合物様の組成物は、有効量のトランス−ＨＦＯ−１２３３ｚｄ及びトランス−１，２−ＤＣＥを含む。より好ましくは、これらの二元共沸混合物様の組成物は、約６０〜約９９．９９重量％のトランス−ＨＦＯ−１２３３ｚｄ及び約０．０１〜約４０重量％のトランス−１，２−ＤＣＥ、より好ましくは約７５〜約９９．９９重量％のトランス−ＨＦＯ−１２３３ｚｄ及び約０．０１〜約２５重量％のトランス−１，２−ＤＣＥ、更により好ましくは約９５重量％〜約９９．９９重量％のトランス−ＨＦＯ−１２３３ｚｄ及び約０．０１〜約５重量％のトランス−１，２−ＤＣＥから実質的に構成される。
【００５６】
好ましくは、本発明のトランス−ＨＦＯ−１２３３ｚｄ／トランス−１，２−ＤＣＥの組成物は、全て雰囲気圧力において測定して、約１７℃〜約１９℃、より好ましくは約１７．５℃〜約１８．５℃、更により好ましくは約１７．５℃〜約１８℃、最も好ましくは約１７．８℃±１℃の沸点を有する。
【００５７】
シス−ＨＦＯ−１２３３ｚｄ／トランス−１，２−ＤＣＥの共沸混合物様の組成物：
好ましい態様においては、共沸混合物様の組成物は、有効量のシス−ＨＦＯ−１２３３ｚｄ及びトランス−１，２−ＤＣＥを含む。より好ましくは、これらの二元共沸混合物様の組成物は、約４２〜約９９．９重量％のシス−ＨＦＯ−１２３３ｚｄ及び約０．１〜約５８重量％のトランス−１，２−ＤＣＥ、より好ましくは約５５〜約９９．５重量％のシス−ＨＦＯ−１２３３ｚｄ及び約０．５〜約４５重量％のトランス−１，２−ＤＣＥ、更により好ましくは約６５重量％〜約９９重量％のシス−ＨＦＯ−１２３３ｚｄ及び約１〜約３５重量％のトランス−１，２−ＤＣＥから実質的に構成される。
【００５８】
好ましくは、本発明のシス−ＨＦＯ−１２３３ｚｄ／トランス−１，２−ＤＣＥの組成物は、雰囲気圧力において約３７．０℃±１℃の沸点を有する。
トランス−ＨＦＯ−１２３３ｚｄ／メチラールの共沸混合物様の組成物：
好ましい態様においては、共沸混合物様の組成物は、有効量のトランス−ＨＦＯ−１２３３ｚｄ及びメチラールを含む。より好ましくは、これらの二元共沸混合物様の組成物は、約９５〜約９９．９重量％のトランス−ＨＦＯ−１２３３ｚｄ及び約０．１〜約５重量％のメチラール、より好ましくは約９７〜約９９．９重量％のトランス−ＨＦＯ−１２３３ｚｄ及び約０．１〜約３重量％のメチラール、更により好ましくは約９８．５重量％〜約９９．９重量％のトランス−ＨＦＯ−１２３３ｚｄ及び約０．１〜約１．５重量％のメチラールから実質的に構成される。
【００５９】
好ましくは、本発明のトランス−ＨＦＯ−１２３３ｚｄ／メチラールの組成物は、雰囲気圧力において約１７．３±１℃の標準沸点を有する。
トランス−ＨＦＯ−１２３３ｚｄ／酢酸メチルの共沸混合物様の組成物：
好ましい態様においては、共沸混合物様の組成物は、有効量のトランス−ＨＦＯ−１２３３ｚｄ及び酢酸メチルを含む。より好ましくは、これらの二元共沸混合物様の組成物は、約９０〜約９９．９重量％のトランス−ＨＦＯ−１２３３ｚｄ及び約０．１〜約１０重量％の酢酸メチル、より好ましくは約９５〜約９９．９重量％のトランス−ＨＦＯ−１２３３ｚｄ及び約０．１〜約５重量％の酢酸メチル、更により好ましくは約９８．５重量％〜約９９．９重量％のトランス−ＨＦＯ−１２３３ｚｄ及び約０．１〜約１．５重量％の酢酸メチルから実質的に構成される。
【００６０】
好ましくは、本発明のトランス−ＨＦＯ−１２３３ｚｄ／酢酸メチルの組成物は、雰囲気圧力において約１７．５℃±１℃の標準沸点を有する。
トランス−ＨＦＯ−１２３３ｚｄ／水の共沸混合物様の組成物：
好ましい態様においては、共沸混合物様の組成物は、有効量のトランス−ＨＦＯ−１２３３ｚｄ及び水を含む。より好ましくは、これらの二元共沸混合物様の組成物は、約７０〜約９９．９５重量％のトランス−ＨＦＯ−１２３３ｚｄ及び約０．０５〜約３０重量％の水、より好ましくは約８６〜約９９．９５重量％のトランス−ＨＦＯ−１２３３ｚｄ及び約０．０５〜約１４重量％の水、最も好ましくは約９０〜約９９．９５重量％のトランス−ＨＦＯ−１２３３ｚｄ及び約０．０５〜約１０重量％の水から実質的に構成される。
【００６１】
好ましくは、本発明のトランス−ＨＦＯ−１２３３ｚｄ／水の組成物は、雰囲気圧力において約１７．４℃±１℃の沸点を有する。
トランス−ＨＦＯ−１２３３ｚｄ／ニトロメタンの共沸混合物様の組成物：
好ましい態様においては、共沸混合物様の組成物は、有効量のトランス−ＨＦＯ−１２３３ｚｄ及びニトロメタンを含む。より好ましくは、これらの二元共沸混合物様の組成物は、約９８〜約９９．９９重量％のトランス−ＨＦＯ−１２３３ｚｄ及び約０．０１〜約２重量％のニトロメタン、より好ましくは約９９〜約９９．９９重量％のトランス−ＨＦＯ−１２３３ｚｄ及び約０．０１〜約１重量％のニトロメタン、更により好ましくは約９９．９〜約９９．９９重量％のトランス−ＨＦＯ−１２３３ｚｄ及び約０．０１〜約０．１重量％のニトロメタンから実質的に構成される。
【００６２】
好ましくは、本発明のトランス−ＨＦＯ−１２３３ｚｄ／ニトロメタンの組成物は、雰囲気圧力において約１７．４℃±１℃の標準沸点を有する。
シス−ＨＦＯ−１２３３ｚｄ／ニトロメタンの共沸混合物様の組成物：
好ましい態様においては、共沸混合物様の組成物は、有効量のシス−ＨＦＯ−１２３３ｚｄ及びニトロメタンを含む。より好ましくは、これらの二元共沸混合物様の組成物は、約９５〜約９９．９重量％のシス−ＨＦＯ−１２３３ｚｄ及び約０．１〜約５重量％のニトロメタン、より好ましくは約９７〜約９９．９重量％のシス−ＨＦＯ−１２３３ｚｄ及び約０．１〜約３重量％のニトロメタン、更により好ましくは約９９〜約９９．９重量％のシス−ＨＦＯ−１２３３ｚｄ及び約０．１〜約１重量％のニトロメタンから実質的に構成される。
【００６３】
好ましくは、本発明のシス−ＨＦＯ−１２３３ｚｄ／ニトロメタンの組成物は、雰囲気圧力において約３９℃±１℃の標準沸点を有する。
トランス−ＨＦＯ−１２３３ｚｄ／トランス−１，２−ＤＣＥ／メタノールの共沸混合物様の組成物：
好ましい態様においては、共沸混合物様の組成物は、有効量のトランス−ＨＦＯ−１２３３ｚｄ、メタノール、及びトランス−１，２−ＤＣＥを含む。より好ましくは、これらの三元共沸混合物様の組成物は、約８０〜約９９．９重量％のトランス−ＨＦＯ−１２３３ｚｄ、約０．０５〜約１５重量％のメタノール、及び約０．０５〜約１０重量％のトランス−１，２−ＤＣＥ；更により好ましくは約９０〜約９９．９重量％のトランス−ＨＦＯ−１２３３ｚｄ、約０．０５〜約９重量％のメタノール、及び約０．０５〜約５重量％のトランス−１，２−ＤＣＥ；最も好ましくは約９５〜約９９．９重量％のトランス−ＨＦＯ−１２３３ｚｄ、約０．０５〜約５重量％のメタノール、及び約０．０５〜約３重量％のトランス−１，２−ＤＣＥから実質的に構成される。
【００６４】
好ましくは、本発明のトランス−ＨＦＯ−１２３３ｚｄ／メタノール／トランス−１，２−ＤＣＥの組成物は、雰囲気圧力において約１６．６℃±１℃の沸点を有する。
トランス−ＨＦＯ−１２３３ｚｄ／メタノール／ｎ−ペンタンの共沸混合物様の組成物：
好ましい態様においては、共沸混合物様の組成物は、有効量のトランス−ＨＦＯ−１２３３ｚｄ、メタノール、及びｎ−ペンタンを含む。より好ましくは、これらの三元共沸混
合物様の組成物は、約５５〜約９９．９０重量％のトランス−ＨＦＯ−１２３３ｚｄ、約０．０５〜約１０重量％のメタノール、及び約０．０５〜約３５重量％のｎ−ペンタン；更により好ましくは約７９〜約９８重量％のトランス−ＨＦＯ−１２３３ｚｄ、約０．１〜約５重量％のメタノール、及び約１．９〜約１６重量％のｎ−ペンタン；最も好ましくは約８８〜約９６重量％のトランス−ＨＦＯ−１２３３ｚｄ、約０．５〜約４重量％のメタノール、及び約３．５〜約８重量％のｎ−ペンタンをから実質的に構成される。
【００６５】
好ましくは、本発明のトランス−ＨＦＯ−１２３３ｚｄ／メタノール／ｎ−ペンタンの組成物は、全て約１４ｐｓｉａの圧力において測定して、約１７℃〜約１９℃、より好ましくは約１７℃〜約１８℃、更により好ましくは約１７．１℃〜約１７．６℃、最も好ましくは約１７．４℃±１℃の沸点を有する。
【００６６】
トランス−ＨＦＯ−１２３３ｚｄ／ｎ−ペンタン／トランス−１，２−ＤＣＥの共沸混合物様の組成物：
好ましい態様においては、共沸混合物様の組成物は、有効量のトランス−ＨＦＯ−１２３３ｚｄ、ｎ−ペンタン、及びトランス−１，２−ＤＣＥを含む。より好ましくは、これらの三元共沸混合物様の組成物は、約８５〜約９９．０重量％のトランス−ＨＦＯ−１２３３ｚｄ、約２．０〜約４．５重量％のｎ−ペンタン、及び約０．０１〜約１３重量％のトランス−１，２−ＤＣＥ；更により好ましくは約８８〜約９９重量％のトランス−ＨＦＯ−１２３３ｚｄ、約３．０〜約４．５重量％のｎ−ペンタン、及び約０．０１〜約９．０重量％のトランス−１，２−ＤＣＥ；最も好ましくは約９０〜約９６重量％のトランス−ＨＦＯ−１２３３ｚｄ、約３．７〜約４．０重量％のｎ−ペンタン、及び約０．０１〜約６．３重量％のトランス−１，２−ＤＣＥから実質的に構成される。
【００６７】
好ましくは、本発明のトランス−ＨＦＯ−１２３３ｚｄ／ｎ−ペンタン／トランス−１，２−ＤＣＥの組成物は、雰囲気圧力において約１９℃±１℃の沸点を有する。
シス−ＨＦＯ−１２３３ｚｄ／イソヘキサン／トランス−１，２−ＤＣＥの共沸混合物様の組成物：
好ましい態様においては、共沸混合物様の組成物は、有効量のシス−ＨＦＯ−１２３３ｚｄ、イソヘキサン、及びトランス−１，２−ＤＣＥを含む。より好ましくは、これらの三元共沸混合物様の組成物は、約６０〜約８０重量％のシス−ＨＦＯ−１２３３ｚｄ、０より多く約２０重量％までのイソヘキサン、及び約２０〜約３５重量％のトランス−１，２−ＤＣＥ；更により好ましくは約６２〜約７２重量％のシス−ＨＦＯ−１２３３ｚｄ、約０．０１〜約１３重量％のイソヘキサン、及び約２５〜約３５重量％のトランス−１，２−ＤＣＥ；最も好ましくは約６４．１〜約７０重量％のシス−ＨＦＯ−１２３３ｚｄ、約０．０１〜約８．５重量％のイソヘキサン、及び約２７．５〜約３０重量％のトランス−１，２−ＤＣＥから実質的に構成される。
【００６８】
好ましくは、本発明のシス−ＨＦＯ−１２３３ｚｄ／イソヘキサン／トランス−１，２−ＤＣＥの組成物は、約７６７ｍｍＨｇの圧力において約３６．３℃±１℃の沸点を有する。
【００６９】
シス−ＨＦＯ−１２３３ｚｄ／エタノール／トランス−１，２−ＤＣＥの共沸混合物様の組成物：
好ましい態様においては、共沸混合物様の組成物は、有効量のシス−ＨＦＯ−１２３３ｚｄ、エタノール、及びトランス−１，２−ＤＣＥを含む。より好ましくは、これらの三元共沸混合物様の組成物は、約６０〜約８０重量％のシス−ＨＦＯ−１２３３ｚｄ、０より多く約２０重量％までのエタノール、及び約２０〜約３５重量％のトランス−１，２−ＤＣＥ；更により好ましくは約６２〜約７２重量％のシス−ＨＦＯ−１２３３ｚｄ、約０．０１〜約１３重量％のエタノール、及び約２５〜約３５重量％のトランス−１，２−Ｄ
ＣＥ；最も好ましくは約６５〜約７０重量％のシス−ＨＦＯ−１２３３ｚｄ、約０．０１〜約７．１重量％のエタノール、及び約２７．９〜約３０重量％のトランス−１，２−ＤＣＥから実質的に構成される。
【００７０】
好ましくは、本発明のシス−ＨＦＯ−１２３３ｚｄ／エタノール／トランス−１，２−ＤＣＥの組成物は、約７６７ｍｍＨｇの圧力において約３５．８℃±１℃の沸点を有する。
【００７１】
本発明の共沸混合物様の組成物には、潤滑剤、安定剤、金属不動態化剤、腐食抑制剤、可燃性抑制剤などをはじめとする（しかしながらこれらに限定されない）種々の随意的な添加剤を更に含ませることができる。好適な安定剤の例としては、ジエンベースの化合物、及び／又はフェノール化合物、及び／又は芳香族エポキシド、アルキルエポキシド、アルケニルエポキシド、及びこれらの２以上の組合せからなる群から選択されるエポキシドが挙げられる。好ましくは、これらの随意的な添加剤は組成物の基本的な共沸混合物様の特性に影響を与えない。
【００７２】
発泡剤：
本発明の他の態様においては、本明細書に記載する少なくとも１種類の共沸混合物様の混合物を含む発泡剤が提供される。ポリマーフォームは、一般に２つの一般的な種類：熱可塑性フォーム及び熱硬化性フォームのものである。
【００７３】
熱可塑性フォームは、一般に、Throne, Thermoplastic Foams, 1996, Sherwood Publishers, Hinkley, Ohio又はKlempner及びSendijarevic, Polymeric Foams and Foam Technology, 2版 2004, Hander Gardner Publications, Inc., Cincinnati, OHに記載されてい
るものなどの当該技術において公知の任意の方法によって製造される。例えば、押出熱可塑性フォームは、加圧下において押出機内で形成される溶融ポリマー中の発泡剤の溶液を、雰囲気温度又は圧力において、又は場合によってはフォームの膨張を助けるために減圧下において、オリフィスを通して移動ベルト上に押出す押出プロセスによって製造することができる。発泡剤は気化してポリマーを膨張させる。ポリマーは、最大膨張に対応する時点において寸法安定性を維持するのに十分な強度をそれに与える条件下において同時に膨張及び冷却される。押出熱可塑性フォームを製造するために用いるポリマーとしては、ポリスチレン、ポリエチレン（ＨＤＰＥ、ＬＤＰＥ、及びＬＬＤＰＥ）、ポリプロピレン、ポリエチレンテレフタレート、エチレン酢酸ビニル、及びこれらの混合物が挙げられるが、これらに限定されない。場合によっては、成核剤（例えばタルク）、難燃剤、着色剤、加工助剤（例えばワックス）、架橋剤、透過性調整剤などをはじめとする（しかしながらこれらに限定されない）幾つかの添加剤を溶融ポリマー溶液に加えて、フォームの加工及び特性を最適にする。また、架橋を増加させるための照射、フォームのスキン品質を向上させるための表面膜の積層、フォーム寸法の必要条件を達成するためのトリミング及び設計、及び他のプロセスのような更なるプロセス工程を製造プロセス中に含ませることもできる。
【００７４】
一般に、発泡剤には、広範囲の量の本発明の共沸混合物様の組成物を含ませることができる。しかしながら、発泡剤は少なくとも約１５重量％の発泡剤を含むことが一般に好ましい。幾つかの好ましい態様においては、発泡剤は少なくとも約５０重量％の本組成物を含み、幾つかの態様においては、発泡剤は本共沸混合物様の組成物から実質的に構成される。幾つかの好ましい態様においては、発泡剤は、本共沸混合物様の混合物に加えて、１種類以上の共発泡剤、充填剤、蒸気圧調整剤、火炎抑制剤、安定剤、及び同様の助剤を含む。
【００７５】
幾つかの好ましい態様においては、発泡剤は、本発明の共沸混合物様の混合物を含む物
理的（即ち揮発性）発泡剤として特徴付けられる。一般に、ブレンドした混合物中に存在する発泡剤の量は、最終フォーム製品の所望のフォーム密度、及びプロセスの圧力及び溶解度限界によって定まる。例えば、発泡剤の割合（重量部）は、ポリマー１００重量部あたり約１〜約４５部、より好ましくは約４〜約３０部の発泡剤の範囲内であってよい。発泡剤には、共沸混合物様の組成物と混合した、トリクロロフルオロメタン（ＣＦＣ−１１）、ジクロロジフルオロメタン（ＣＦＣ−１２）のようなクロロフルオロカーボン、１，１−ジクロロ−１−フルオロエタン（ＨＣＦＣ−１４１ｂ）、１−クロロ−１，１−ジフルオロエタン（ＨＣＦＣ−１４２ｂ）、クロロジフルオロメタン（ＨＣＦＣ−２２）のようなヒドロクロロフルオロカーボン、１，１，１，２−テトラフルオロエタン（ＨＦＣ−１３４ａ）、１，１−ジフルオロエタン（ＨＦＣ−１５２ａ）、１，１，１，３，３−ペンタフルオロプロパン（ＨＦＣ−２４５ｆａ）、及び１，１，１，３，３−ペンタフルオロブタン（ＨＦＣ−３６５ｍｆｃ）のようなヒドロフルオロカーボン、プロパン、ブタン、イソブタン、シクロペンタンのような炭化水素、二酸化炭素、塩素化炭化水素、アルコール、エーテル、ケトン、及びこれらの混合物などの更なる成分を含ませることができる。
【００７６】
幾つかの態様においては、発泡剤は化学的発泡剤として特徴付けられる。化学的発泡剤は、押出機内の温度及び圧力条件に曝露すると、分解してガス、一般に二酸化炭素、一酸化炭素、窒素、水素、アンモニア、亜酸化窒素、又はこれらの混合物を発生させる物質である。存在させる化学的発泡剤の量は、所望の最終フォーム密度によって定まる。全化学的発泡剤ブレンドの割合（重量部）は、ポリマー１００重量部あたり１未満で約１５部まで、好ましくは約１〜約１０部の発泡剤の範囲内であってよい。
【００７７】
幾つかの好ましい態様においては、分散剤、気泡安定剤、界面活性剤、及び他の添加剤を、本発明の発泡剤組成物中に導入することもできる。界面活性剤は随意であるが、好ましくは気泡安定剤として働かせるために加える。幾つかの代表的な材料は、DC-193、B-8404、及びL-5340（これらは一般に、米国特許２，８３４，７４８、２，９１７，４８０、及び２，８４６，４５８（これらのそれぞれは参照として本明細書中に包含する）に開示されているもののようなポリシロキサンポリオキシアルキレンブロックコポリマーである）の名称で販売されている。発泡剤混合物のための他の随意的な添加剤としては、トリ（２−クロロエチル）ホスフェート、トリ（２−クロロプロピル）ホスフェート、トリ（２，３−ジブロモプロピル）ホスフェート、トリ（１，３−ジクロロプロピル）ホスフェート、ジアンモニウムホスフェート、種々のハロゲン化芳香族化合物、酸化アンチモン、アルミニウム三水和物、ポリ塩化ビニルなどのような難燃剤又は抑制剤が挙げられる。熱硬化性フォームに関しては、一般にポリウレタン、ポリイソシアヌレート、フェノール樹脂、エポキシ樹脂、及びこれらの組合せなど（しかしながらこれらに限定されない）の任意の熱硬化性ポリマーを用いることができる。一般に、これらのフォームは、本発明の共沸混合物様の組成物を含む１種類以上の発泡剤、及び場合によっては、気泡安定剤、溶解度向上剤、触媒、難燃剤、補助発泡剤、不活性充填剤、染料などをはじめとする（しかしながらこれらに限定されない）他の添加剤の存在下で化学反応性成分を配合することによって製造される。本発明において記載する共沸混合物様の組成物を用いるポリウレタン又はポリイソシアヌレートフォームの製造に関しては、当該技術において周知の任意の方法を用いることができる。Saunders及びFrisch, Volumes I及びII, Polyurethanes Chemistry
and Technology (1962), John Wiley and Sons, New York, NYを参照。一般に、ポリウ
レタン又はポリイソシアヌレートフォームは、イソシアネート、ポリオール又は複数のポリオールの混合物、発泡剤又は複数の発泡剤の混合物、及び触媒、界面活性剤、並びに場合によっては難燃剤、着色剤、又は他の添加剤のような他の材料を配合することによって製造される。
【００７８】
ポリウレタン又はポリイソシアヌレートフォームのための成分を予めブレンドした配合
物で与えることが、多くの用途において好都合である。最も通常的には、フォーム配合物は２つの成分に予めブレンドする。イソシアネート、及び場合によっては幾つかの界面活性剤、並びに発泡剤は、通常は「Ａ」成分と呼ばれる第１成分を構成する。ポリオール又はポリオール混合物、界面活性剤、触媒、発泡剤、難燃剤、及び他のイソシアネート反応性成分は、通常は「Ｂ」成分と呼ばれる第２成分を構成する。したがって、ポリウレタン又はポリイソシアヌレートフォームは、少量の製造のためには手作業での混合、及び好ましくはブロック、スラブ、積層体、現場注入パネル及び他の部材、噴霧適用フォーム、泡などを形成する機械混合技術のいずれかによって、Ａ側及びＢ側の成分を配合することによって容易に製造される。場合によっては、難燃剤、着色剤、補助発泡剤、水、及び更に他のポリオールのような他の成分を、第３の流れとして混合ヘッド又は反応場に加えることができる。しかしながら、最も好都合には、これらは全て、上記に記載した１つのＢ成分中に含ませる。
【００７９】
脂肪族及び芳香族ポリイソシアネートを含む任意の有機ポリイソシアネートを、ポリウレタン又はポリイソシアヌレートフォームの合成において用いることができる。種類として好ましいのは芳香族ポリイソシアネートである。代表的な脂肪族ポリイソシアネートは、トリ、テトラ、及びヘキサメチレンジイソシアネート、イソホレンジイソシアネート、４，４’−メチレンビス（シクロヘキシルイソシアネート）などのようなアルキレンジイソシアネートであり、代表的な芳香族ポリイソシアネートとしては、ｍ−及びｐ−フェニレンジイソシアネート、ポリメチレンポリフェニルイソシアネート、２，４−及び２，６−トルエンジイソシアネート、ジアニシジンジイソシアネート、ビトイレンイソシアネート、ナフチレン−１，４−ジイソシアネート、ビス（４−イソシアナトフェニル）メテン、ビス（２−メチル−４−イソシアナトフェニル）メタンなどが挙げられる。
【００８０】
好ましいポリイソシアネートは、ポリメチレンポリフェニルイソシアネート、特に、約３０〜約８５重量％のメチレンビス（フェニルイソシアネート）を含み、混合物の残りが２より大きい官能価のポリメチレンポリフェニルポリイソシアネートを含む混合物である。
【００８１】
ポリウレタンフォームの製造において用いる代表的なポリオールとしては、エチレンオキシド及び／又はプロピレンオキシドと縮合させた２，４−及び２，６−トルエンジアミンの混合物をベースとするもののような芳香族アミノベースのポリエーテルポリオールが挙げられるが、これらに限定されない。これらのポリオールは、現場注入成形フォームにおける有用性が見出されている。他の例は、エトキシル化及び／又はプロポキシル化アミノエチル化ノニルフェノール誘導体をベースとするもののような芳香族アルキルアミノベースのポリエーテルポリオールである。これらのポリオールは一般に噴霧適用ポリウレタンフォームにおける有用性が見出されている。他の例は、エチレンオキシド及び／又はプロピレンオキシドと縮合させたスクロース誘導体及び／又はスクロース及びグリセリン誘導体の混合物をベースとするもののようなスクロースベースのポリオールである。
【００８２】
ポリウレタン変性ポリイソシアヌレートフォームにおいて用いるポリオールの例としては、エチレングリコール、ジエチレングリコール、又はプロピレングリコールのようなポリオールから形成されるフタレートタイプ又はテレフタレートタイプのエステルのコンプレックス混合物をベースとするもののような芳香族ポリエステルポリオールが挙げられるが、これらに限定されない。これらのポリオールは、硬質積層板材料において用いられ、スクロースベースのポリオールのような他のタイプのポリオールとブレンドして、上記に記載したような他のポリウレタンフォーム用途において用いることができる。
【００８３】
ポリウレタンフォームの製造において用いる触媒は、通常は、Ｎ−アルキルモルホリン、Ｎ−アルキルアルカノールアミン、Ｎ，Ｎ−ジアルキルシクロヘキシルアミン、及びア
ルキルアミン（ここで、アルキル基は、メチル、エチル、プロピル、ブチルなどである）、及びこれらの異性体形態など（しかしながらこれらに限定されない）の第３級アミン；並びに複素環式アミンである。代表的であるが非限定的な例は、トリエチレンジアミン、テトラメチルエチレンジアミン、ビス（２−ジメチルアミノエチル）エーテル、トリエチルアミン、トリプロピルアミン、トリブチルアミン、トリアミルアミン、ピリジン、キノリン、ジメチルピペラジン、ピペラジン、Ｎ，Ｎ−ジメチルシクロヘキシルアミン、Ｎ−エチルモルホリン、２−メチルピペラジン、Ｎ，Ｎ−ジメチルエタノールアミン、テトラメチルプロパンジアミン、メチルトリエチレンジアミンなど、及びこれらの混合物である。
【００８４】
場合によっては、非アミンポリウレタン触媒を用いる。かかる触媒の代表例は、ビスマス、鉛、スズ、チタン、アンチモン、ウラン、カドミウム、コバルト、トリウム、アルミニウム、水銀、亜鉛、ニッケル、セリウム、モリブデン、バナジウム、銅、マンガン、ジルコニウムなどの有機金属化合物である。２−エチルヘキサン酸鉛、安息香酸鉛、塩化第二鉄、三塩化アンチモン、及びグリコール酸アンチモンが代表例として挙げられる。好ましい有機スズ種としては、オクタン酸第１スズ、２−エチルヘキサン酸第１スズ、ラウリン酸第１スズなどのようなカルボン酸の第１スズ塩、並びにジブチルスズジアセテート、ジブチルスズジラウレート、ジオクチルスズジアセテートなどのようなカルボン酸のジアルキルスズ塩が挙げられる。
【００８５】
ポリイソシアヌレートフォームの製造においては、ブレンドを過剰のＡ成分と共にポリイソシアヌレート−ポリウレタンフォームに転化させる目的で三量体化触媒を用いる。用いる三量体化触媒は、グリセリン塩及び第３級アミン三量体化触媒、及びアルカリ金属カルボン酸塩、並びに種々のタイプの触媒の混合物など（しかしながらこれらに限定されない）の当業者に公知の任意の触媒であってよい。このクラスの範囲内の好ましい種は、酢酸カリウム、オクタン酸カリウム、及びＮ−（２−ヒドロキシ−５−ノニルフェノール）メチル−Ｎ−メチルグリシネートである。
【００８６】
分散剤、気泡安定剤、及び界面活性剤を本ブレンド中に含ませることができる。界面活性剤は、一般に、米国特許２，８３４，７４８、２，９１７，４８０、及び２，８４６，４５８（参照として本明細書中に包含する）に開示されているもののようなポリシロキサンポリオキシアルキレンブロックコポリマーである。
【００８７】
ブレンドのための他の場合によって用いる添加剤としては、トリス（２−クロロエチル）ホスフェート、トリス（２−クロロプロピル）ホスフェート、トリス（２，３−ジブロモプロピル）ホスフェート、トリス（１，３−ジクロロプロピル）ホスフェート、ジアンモニウムホスフェート、種々のハロゲン化芳香族化合物、酸化アンチモン、アルミニウム三水和物、ポリ塩化ビニルなどのような難燃剤を挙げることができる。他の場合によって用いる成分として０〜約３％の水を挙げることができ、これはイソシアネートと化学的に反応して二酸化炭素を生成する。この二酸化炭素は補助発泡剤として機能する。
【００８８】
また、本発明において開示する発泡剤又は発泡剤ブレンドを混合物中に含ませる。一般的に言えば、ブレンドされた混合物中に存在させる発泡剤の量は、最終ポリウレタン又はポリイソシアヌレートフォーム製品の所望のフォーム密度によって定まる。全発泡剤ブレンドの割合（重量部）は、ポリオール１００部あたり１〜約４５部、好ましくは約４〜約３０部の発泡剤の範囲内であってよい。
【００８９】
生成するポリウレタンフォームは、密度を約０．５ポンド／立方フィート〜約４０ポンド／立方フィート、好ましくは約１．０〜２０．０ポンド／立方フィート、最も好ましくは約１．５〜６．０ポンド／立方フィートの範囲にすることができる。得られる密度は、
どのくらい多くの本発明において開示する発泡剤又は発泡剤混合物をＡ及び／又はＢ成分中に存在させるか、或いはフォームを生成させる時点で加えるかの関数である。
【００９０】
フォーム及び発泡性組成物：
本発明の幾つかの態様は、ポリウレタン、ポリイソシアヌレート、又はフェノール樹脂をベースとする気泡壁、並びに気泡の少なくとも一部の中に配置される気泡ガスを含み、気泡ガスが本明細書に記載する共沸混合物様の混合物を含むフォームを包含する。幾つかの態様においては、フォームは押出熱可塑性フォームである。好ましいフォームは、約０．５ポンド／立方フィート〜約６０ポンド／立方フィート、好ましくは約１．０〜２０．０ポンド／立方フィート、最も好ましくは約１．５〜６．０ポンド／立方フィートの範囲の密度を有する。フォームの密度は、どのくらい多くの発泡剤又は発泡剤混合物（即ち、共沸混合物様の混合物、並びに任意の補助発泡剤、例えば二酸化炭素、化学的発泡剤、又は他の共発泡剤）を溶融ポリマー中に存在させるかの関数である。これらのフォームは一般に剛性であるが、最終用途の要求に適合させるために種々の柔軟度で製造することができる。フォームは、独立気泡構造、連続気泡構造、又は連続及び独立気泡の混合物を有していてよく、独立気泡構造が好ましい。これらのフォームは、断熱、浮遊体、包装、空隙充填、工芸品及び装飾品、並びに衝撃吸収など（しかしながらこれらに限定されない）の種々の周知の用途において用いられる。
【００９１】
他の態様においては、本発明は発泡性組成物を提供する。本発明の発泡性組成物は、一般に、ポリウレタン、ポリイソシアヌレート、及びフェノール樹脂ベースの組成物のようなフォームを形成することができる１以上の成分、並びに本明細書に記載する少なくとも１種類の共沸混合物様の混合物を含む発泡剤を含む。幾つかの態様においては、発泡性組成物は、熱可塑性材料、特に熱可塑性ポリマー及び／又は樹脂を含む。熱可塑性フォーム成分の例としては、ポリスチレン（ＰＳ）、ポリエチレン（ＰＥ）、ポリプロピレン（ＰＰ）、及びポリエチレンテレフタレート（ＰＥＴ）のようなポリオレフィン、並びにこれから形成されるフォーム、好ましくは低密度フォームが挙げられる。幾つかの態様においては、熱可塑性発泡性組成物は押出可能な組成物である。
【００９２】
幾つかの態様においては、かかるフォームの製造方法が提供される。特に本明細書に含まれる開示事項を考慮すれば、発泡剤を形成し及び／又は発泡性組成物に加える順番及び方法は本発明の実施可能性に一般に影響を与えないことが当業者に認められるであろう。例えば、押出可能なフォームの場合においては、発泡剤の種々の成分を前もって混合することが可能である。幾つかの態様においては、発泡性組成物の成分は、押出装置に導入する前には混合せず、或いは押出装置内の同じ位置には加えない。而して、幾つかの態様においては、発泡剤の１以上の成分を、発泡剤の１以上の他の成分の添加位置の上流である押出機内の第１の位置において導入することが望ましい可能性があり、このようにして成分が押出機内で混合され及び／又はより有効に運転されると見込まれる。幾つかの他の態様においては、発泡剤の２以上の成分を前もって配合して発泡性組成物中に一緒に導入する。これは、直接導入するか又はプレミックスの一部として導入して次に発泡性組成物の他の部分に更に加える。
【００９３】
噴霧可能な組成物：
好ましい態様においては、本発明の共沸混合物様の組成物は、単独か又は他の公知の噴射剤と組み合わせて噴霧可能な組成物における溶媒として用いることができる。この溶媒組成物は、本発明の共沸混合物様の組成物を含み、より好ましくはこれから実質的に構成され、更により好ましくはこれから構成される。幾つかの態様においては、噴霧可能な組成物はエアゾールである。
【００９４】
幾つかの好ましい態様においては、上記記載の溶媒、活性成分、及び場合によっては不
活性成分、溶媒などのような他の成分を含む噴霧可能な組成物が提供される。
好適な噴霧する活性材料としては、限定なしに、脱臭剤、香水、ヘアスプレーのような化粧材料、洗浄溶媒、潤滑剤、殺虫剤、並びに抗ぜんそく薬のような医薬材料が挙げられる。医薬材料という用語は、ここでは、その最も広い意味において、治療、診断、鎮痛、及び同様の処置に関して有効であるか又は少なくとも有効であると考えられている任意の全ての材料を包含するように用いられ、これとしては例えば医薬及び生物活性物質が挙げられる。
【００９５】
溶媒及び洗浄組成物：
本発明の他の態様においては、本明細書において記載する共沸混合物様の組成物を、鉱油、ロジンベースのフラックス、シリコーンオイル、潤滑剤等のような種々の汚れを、ワイピング、蒸気脱脂、又は他の手段によって種々の基材から洗浄除去する際の溶媒として用いることができる。幾つかの好ましい態様においては、洗浄組成物はエアゾールである。
【実施例】
【００９６】
本発明を以下の実施例において更に示すが、これらは例示を意図するものであり、いかなるようにも限定するものではない。関連する実施例に関しては、Swietolslowskiによって彼の書籍"Ebulliometric Measurements"（Reinhold, 1945）に記載されている一般的なタイプの沸点測定器を用いた。
【００９７】
実施例１：
頂部上に凝縮器を有し、更に水晶温度計又はサーミスタを取り付けた真空ジャケット付きチューブから構成される沸点測定器を用いた。約１０ｃｃのトランス−ＨＦＯ−１２３３ｚｄを沸点測定器に充填し、次にメタノールを測定した少量の増分で加えた。メタノールを加えた際に温度降下が観察され、これは二元最小沸点共沸混合物が形成されたことを示す。０より多く約５１重量％までのメタノールに関しては、組成物の沸点は約１．３℃未満しか変化しない。表１に示す二元混合物の沸点は約０．０２℃未満しか変化しなかった。而して、この組成物は、これらの範囲にわたって共沸混合物及び／又は共沸混合物様の特性を示した。結果を合致させるために、一方が純粋な溶媒を含み、他方がトランス−ＨＦＯ−１２３３ｚｄを用いて構成し、前記したように第２成分を加えた２つの沸点測定器を並べて設置した。この２つにおける温度の差も測定した。
【００９８】
【表１】
2018048149.tif 000002
【００９９】
実施例２：
頂部上に凝縮器を有し、更に水晶温度計又はサーミスタを取り付けた真空ジャケット付きチューブから構成される沸点測定器を用いた。約３５ｇのトランス−ＨＦＯ−１２３３ｚｄを沸点測定器に充填し、次にｎ−ペンタンを測定した少量の増分で加えた。ｎ−ペンタンをトランス−ＨＦＯ−１２３３ｚｄに加えた際に温度降下が観察され、これは二元最小沸点共沸混合物が形成されたことを示す。０より多く約３０重量％までのｎ−ペンタンに関しては、組成物の沸点は約０．８℃未満しか変化しない。表２に示す二元混合物の沸点は約０．０２℃未満しか変化しなかった。而して、この組成物は、これらの範囲にわたって共沸混合物及び／又は共沸混合物様の特性を示した。
【０１００】
【表２】
2018048149.tif 000003
【０１０１】
実施例３：
頂部上に凝縮器を有し、更に水晶温度計又はサーミスタを取り付けた真空ジャケット付きチューブから構成される沸点測定器を用いた。約１７ｇのトランス−ＨＦＯ−１２３３ｚｄを沸点測定器に充填し、次にイソペンタンを測定した少量の増分で加えた。イソペンタンをトランス−ＨＦＯ−１２３３ｚｄに加えた際に温度降下が観察され、これは二元最小沸点共沸混合物が形成されたことを示す。約０より多く約３０重量％までのイソペンタンに関しては、組成物の沸点は約０．８℃以下しか変化しなかった。表３に示す二元混合物の沸点は約０．２℃未満しか変化しなかった。而して、この組成物は、これらの範囲にわたって共沸混合物及び／又は共沸混合物様の特性を示した。
【０１０２】
【表３】
2018048149.tif 000004
【０１０３】
実施例４：
頂部上に凝縮器を有し、更に水晶温度計又はサーミスタを取り付けた真空ジャケット付きチューブから構成される沸点測定器を用いた。約１７ｇのネオペンタンを沸点測定器に充填し、次にトランス−ＨＦＯ−１２３３ｚｄを測定した少量の増分で加えた。トランス−ＨＦＯ−１２３３ｚｄをネオペンタンに加えた際に温度降下が観察され、これは二元最小沸点共沸混合物が形成されたことを示す。表４に示すように、約１９〜約４９重量％のトランス−ＨＦＯ−１２３３ｚｄを含む組成物は０．１℃以下の沸点の変化しか有していなかった。而して、この組成物は、少なくともこれらの範囲にわたって共沸混合物及び／又は共沸混合物様の特性を示した。
【０１０４】
【表４】
2018048149.tif 000005
【０１０５】
実施例５：
頂部上に凝縮器を有し、更に水晶温度計又はサーミスタを取り付けた真空ジャケット付きチューブから構成される沸点測定器を用いた。約１８ｇのトランス−ＨＦＯ−１２３３を沸点測定器に充填し、次にトランス−１，２−ＤＣＥを測定した少量の増分で加えた。トランス−１，２−ＤＣＥをトランス−ＨＦＯ−１２３３に加えた際に温度降下が観察され、これは二元最小沸点共沸混合物が形成されたことを示す。約０．０１より多く約５３重量％までのトランス−１，２−ＤＣＥに関しては、組成物の沸点は約０．７℃以下しか変化しなかった。表４に示す二元混合物の沸点は約０．３℃未満しか変化しなかった。而して、この組成物は、これらの範囲にわたって共沸混合物及び／又は共沸混合物様の特性を示した。
【０１０６】
【表５−１】
2018048149.tif 000006
【０１０７】
実施例６〜２３：
実施例６〜２３に関しては、上記の実施例１〜５において記載した基本手順を繰り返した。所定範囲の成分濃度にわたって共沸混合物様の挙動が観察され、ここでは沸点は≦１℃変化した。結果を下記に要約する。
【０１０８】
【表５−２】
2018048149.tif 000007
【０１０９】
【表６】
2018048149.tif 000008
【０１１０】
【表７】
2018048149.tif 000009
【０１１１】
【表８】
2018048149.tif 000010
【０１１２】
【表９】
2018048149.tif 000011
【０１１３】
【表１０】
2018048149.tif 000012
【０１１４】
【表１１】
2018048149.tif 000013
【０１１５】
【表１２】
2018048149.tif 000014
【０１１６】
【表１３】
2018048149.tif 000015
【０１１７】
【表１４】
2018048149.tif 000016
【０１１８】
【表１５】
2018048149.tif 000017
【０１１９】
【表１６】
2018048149.tif 000018
【０１２０】
【表１７−１】
2018048149.tif 000019
【０１２１】
【表１７−２】
2018048149.tif 000020
【０１２２】
【表１８−１】
2018048149.tif 000021
【０１２３】
【表１８−２】
2018048149.tif 000022
【０１２４】
【表１９】
2018048149.tif 000023
【０１２５】
【表２０−１】
2018048149.tif 000024
【０１２６】
【表２０−２】
2018048149.tif 000025
【０１２７】
【表２１−１】
2018048149.tif 000026
【０１２８】
【表２１−２】
2018048149.tif 000027
【０１２９】
【表２２−１】
2018048149.tif 000028
【０１３０】
【表２２−２】
2018048149.tif 000029
【０１３１】
【表２２−３】
2018048149.tif 000030
【０１３２】
【表２２−４】
2018048149.tif 000031
【０１３３】
【表２３】
2018048149.tif 000032
【０１３４】
実施例２４：
頂部上に凝縮器を有し、更に水晶温度計を取り付けた真空ジャケット付きチューブから構成される沸点測定器を用いた。約１０ｃｃのトランス−ＨＦＯ−１２３３ｚｄを沸点測定器に充填し、次にニトロメタンを測定した少量の増分で加えた。ニトロメタンを加えた際に温度降下が観察され、これは二元共沸混合物様の組成物が形成されたことを示す。
【０１３５】
【表２４】
2018048149.tif 000033
【０１３６】
実施例２５：
頂部上に凝縮器を有し、更に水晶温度計を取り付けた真空ジャケット付きチューブから構成される沸点測定器を用いた。約１０ｃｃのトランス−ＨＦＯ−１２３３ｚｄを沸点測定器に充填し、次に水を測定した少量の増分で加えた。水を加えた際に温度降下が観察され、これは二元最小沸点共沸混合物が形成されたことを示す。０より多く約３０重量％までの水に関しては、組成物の沸点は雰囲気圧力において約０．５℃未満しか変化しない。
【０１３７】
【表２５】
2018048149.tif 000034
【０１３８】
実施例２６：
頂部上に凝縮器を有し、更に水晶温度計を取り付けた真空ジャケット付きチューブから構成される沸点測定器を用いる。所定量のシス−ＨＦＯ−１２３３ｚｄを沸点測定器に充填し、次にニトロメタンを測定した少量の増分で加える。ニトロメタンをシス−ＨＦＯ−１２３３に加える際に温度降下が観察され、これは二元最小沸点共沸混合物が形成されることを示す。この組成物は、約９５〜９９．９重量％のシス−ＨＦＯ−１２３３ｚｄ及び約０．１〜約５重量％のニトロメタンの範囲にわたって共沸混合物及び／又は共沸混合物様の特性を示す。より明白な共沸混合物及び／又は共沸混合物様の特性は、約９７〜９９．９重量％のシス−１２３３ｚｄ及び約０．１〜約３重量％のニトロメタンの範囲にわたって起こり；約９９〜９９．９重量％のシス−１２３３ｚｄ及び約０．１〜約１重量％のニトロメタンの範囲にわたって更により明白である。
【０１３９】
実施例２７：
頂部上に凝縮器を有し、更に水晶温度計を取り付けた真空ジャケット付きチューブから構成される沸点測定器を用いる。所定量のシス−ＨＦＯ−１２３３ｚｄを沸点測定器に充填し、次にｎ−ペンタンを測定した少量の増分で加える。ｎ−ペンタンをシス−ＨＦＯ−１２３３に加える際に温度降下が観察され、これは二元最小沸点共沸混合物が形成されることを示す。この組成物は、約２０〜９９．５重量％のシス−１２３３ｚｄ及び約０．５〜約８０重量％のｎ−ペンタンの範囲にわたって共沸混合物及び／又は共沸混合物様の特性を示す。より明白な共沸混合物及び／又は共沸混合物様の特性は、約５０〜９９．５重量％のシス−１２３３ｚｄ及び約０．５〜約５０重量％のｎ−ペンタンの範囲にわたって起こり；約６０〜９９．５重量％のシス−１２３３ｚｄ及び約０．５〜約４０重量％のｎ−ペンタンの範囲にわたって更により明白である。
【０１４０】
実施例２８：
頂部上に凝縮器を有し、更に水晶温度計を取り付けた真空ジャケット付きチューブから構成される沸点測定器を用いる。所定量のシス−ＨＦＯ−１２３３ｚｄを沸点測定器に充填し、次にネオペンタンを測定した少量の増分で加える。ネオペンタンをシス−ＨＦＯ−１２３３に加える際に温度降下が観察され、これは二元最小沸点共沸混合物が形成されることを示す。この組成物は、約５〜５０重量％のシス−１２３３ｚｄ及び約５０〜約９５重量％のネオペンタンの範囲にわたって共沸混合物及び／又は共沸混合物様の特性を示す。より明白な共沸混合物及び／又は共沸混合物様の特性は、約２０〜４５重量％のシス−１２３３ｚｄ及び約５５〜約８０重量％のネオペンタンの範囲にわたって起こり；約３０〜４０重量％のシス−１２３３ｚｄ及び約６０〜約７０重量％のネオペンタンの範囲にわたって更により明白である。
【０１４１】
実施例２９：
頂部上に凝縮器を有し、更に水晶温度計を取り付けた真空ジャケット付きチューブから構成される沸点測定器を用いる。所定量のシス−ＨＦＯ−１２３３ｚｄを沸点測定器に充填し、次にｎ−ヘキサンを測定した少量の増分で加える。ｎ−ヘキサンをシス−ＨＦＯ−１２３３に加える際に温度降下が観察され、これは二元最小沸点共沸混合物が形成されることを示す。この組成物は、約８０〜９９．５重量％のシス−１２３３ｚｄ及び約０．５〜約２０重量％のｎ−ヘキサンの範囲にわたって共沸混合物及び／又は共沸混合物様の特性を示す。より明白な共沸混合物及び／又は共沸混合物様の特性は、約９０〜９９．５重量％のシス−１２３３ｚｄ及び約０．５〜約１０重量％のｎ−ヘキサンの範囲にわたって起こり；約９５〜９９．５重量％のシス−１２３３ｚｄ及び約０．５〜約５重量％のｎ−ヘキサンの範囲にわたって更により明白である。
【０１４２】
実施例３０：
頂部上に凝縮器を有し、更に水晶温度計を取り付けた真空ジャケット付きチューブから構成される沸点測定器を用いる。所定量のシス−ＨＦＯ−１２３３ｚｄを沸点測定器に充填し、次にイソヘキサンを測定した少量の増分で加える。イソヘキサンをシス−ＨＦＯ−１２３３に加えるた際に温度降下が観察され、これは二元最小沸点共沸混合物が形成されることを示す。この組成物は、約７０〜９９．５重量％のシス−１２３３ｚｄ及び約０．５〜約３０重量％のイソヘキサンの範囲にわたって共沸混合物及び／又は共沸混合物様の特性を示す。より明白な共沸混合物及び／又は共沸混合物様の特性は、約８５〜９９．５重量％のシス−１２３３ｚｄ及び約０．５〜約１５重量％のイソヘキサンの範囲にわたって起こり；約９３〜９９．５重量％のシス−１２３３ｚｄ及び約０．５〜約７重量％のイソヘキサンの範囲にわたって更により明白である。
【０１４３】
実施例３１：
９８重量％のトランス−ＨＦＯ−１２３３ｚｄと約２重量％のメタノールを含む共沸混合物様の混合物を、エアゾール缶中に装填する。エアゾールバルブを所定の位置に曲げて、バルブを通してＨＦＣ−１３４ａを加えて、約２０ｐｓｉｇの缶内の圧力を達成する。次に、混合物を表面上に噴霧すると、この共沸性混合物がエアゾールとして有用であることが示される。
【０１４４】
実施例３２〜５７：
実施例３２〜５７に関しては、トランス−ＨＦＯ−１２３３ｚｄ及びメタノールに代えて、下表中に示す共沸混合物様の混合物を用いる他は、実施例３１の工程を概して繰り返す。場合によっては、エアゾールは、異なる共エアゾール剤を有するか、又は共エアゾール剤を有さず、場合によっては、脱臭剤、香水、ヘアスプレー、洗浄溶媒、潤滑剤、殺虫剤、及び医薬材料からなる群から選択される少なくとも１つの活性成分を有する。同様の結果が示される。
【０１４５】
【表２６】
2018048149.tif 000035
【０１４６】
実施例５８：
９８重量％のトランス−ＨＦＯ−１２３３ｚｄと約２重量％のメタノールを含む混合物を、エアゾール缶中に装填する。エアゾールバルブを所定の位置に曲げて、バルブを通してＨＦＣ−１３４ａを加えて、約２０ｐｓｉｇの缶内の圧力を達成する。次に、ハンダフラックスで汚した金属片上に混合物を噴霧する。フラックスが除去され、片は視覚的に清
浄である。
【０１４７】
実施例５９〜８４：
実施例５９〜８４に関しては、トランス−ＨＦＯ−１２３３ｚｄ及びメタノールに代えて下表中に示す共沸混合物様の混合物を用い、ＨＦＣ−１３４ａに代えて異なる共エアゾールを用いるか又は共エアゾールを用いない他は、実施例５８の工程を概して繰り返す。場合によっては、洗浄剤として共沸性混合物を適用する方法は、噴霧に代えて蒸気脱脂又はワイピングである。場合によっては、共沸性混合物の洗浄剤はニートで適用する。場合によっては、洗浄する材料は、ハンダフラックスから鉱油、シリコーンオイル、又は他の潤滑剤に変えた。それぞれの場合において同様の結果が示される。
【０１４８】
【表２７】
2018048149.tif 000036
【０１４９】
実施例８５：
９８重量％のトランス−ＨＦＯ−１２３３ｚｄ及び２重量％のメタノールを含む混合物を調製し、シリコーンオイルをブレンドと混合し、溶媒を蒸発させて、シリコーンオイルの薄い被覆を片に残留させる。これにより、この溶媒ブレンドを種々の基材におけるシリコーンオイル付着のために用いることができることが示された。
【０１５０】
実施例８６〜１１１：
実施例８５〜１１１に関しては、トランス−ＨＦＯ−１２３３ｚｄ及びメタノールに代えて下表に示す共沸混合物様の混合物を用いる他は実施例８５の工程を概して繰り返す。
【０１５１】
【表２８】
2018048149.tif 000037
【０１５２】
実施例１１２：
９８重量％のトランス−ＨＦＯ−１２３３ｚｄ及び２重量％のメタノールを含む混合物を調製し、鉱油をブレンドと混合する。鉱油はブレンド全体に均一に分配される。これにより、この共沸混合物様の組成物を溶媒として用いることができることが示された。
【０１５３】
実施例１１３〜１３８：
実施例１１３〜１１８に関しては、トランス−ＨＦＯ−１２３３ｚｄ及びメタノールに代えて下表に示す共沸混合物様の混合物を用いる他は実施例１１２の手順を概して繰り返す。
【０１５４】
【表２９】
2018048149.tif 000038
【０１５５】
実施例１３９：
約９７重量％のトランス−ＨＦＯ−１２３３ｚｄ及び約３重量％のトランス−１，２−ＤＣＥの共沸混合物様の混合物を調製する。この混合物を発泡剤として用いて、独立気泡ポリウレタンフォーム及び独立気泡ポリイソシアネートフォームを製造する。得られるフォームの気泡ガスを分析すると、共沸混合物様の混合物の少なくとも一部を含むことが求められる。
【０１５６】
実施例１４０〜１５３：
実施例１４０〜１５３に関しては、トランス−ＨＦＯ−１２３３ｚｄ及びトランス−１，２−ＤＣＥに代えて下表に示す共沸混合物様の混合物を用いる他は実施例１３９の手順を概して繰り返す。
【０１５７】
【表３０】
2018048149.tif 000039
【０１５８】
実施例１５４：
９８重量％のトランス−ＨＦＯ−１２３３ｚｄ及び２重量％のメタノールを含む混合物を調製した。幾つかのステンレススチール片を鉱油で汚した。次に、これらの片をこれらの溶媒ブレンド中に浸漬した。ブレンドによって短時間で油が除去された。片を視覚的に観察したところ、清浄に見えた。
【０１５９】
実施例１５５〜１８０：
実施例１５５〜１８０に関しては、トランス−ＨＦＯ−１２３３ｚｄ及びメタノールに代えて下表に示す共沸混合物様の混合物を用いる他は実施例１５４の工程を概して繰り返す。
【０１６０】
【表３１】
2018048149.tif 000040
【０１６１】
実施例１８１：
９８重量％のトランス−ＨＦＯ−１２３３ｚｄ及び２重量％のメタノールを含む溶媒ブレンドを調製した。Kester 1544ロジンハンダフラックスをステンレススチール片上に配
置し、約３００〜４００°Ｆに加熱した。これは、印刷回路基板の製造において電子部品をハンダ付けするのに通常用いられるウエーブハンダとの接触をシミュレートするものである。次に、片を溶媒混合物中に浸漬し、約１５秒後にすすがずに取りだした。結果は、片が視認検査によって清浄に見えたことを示す。
【０１６２】
実施例１８２〜２０７：
実施例１８５〜２０７に関しては、トランス−ＨＦＯ−１２３３ｚｄ及びメタノールに代えて下表に示す共沸混合物様の混合物を用いる他は実施例１８１の工程を概して繰り返す。
【０１６３】
【表３２】
2018048149.tif 000041
【０１６４】
実施例２０８：
フラスコに取り付けた自動ディスペンサー及び凝縮器を備えた小型フラスコから構成される沸点測定器を用いた。ディスペンサー及び凝縮器は循環浴によって冷却した。９６重量％のトランス−１２３３ｚｄ及び４重量％のｎ−ペンタンの混合物約１０ｃｃをフラスコに充填し、自動ディスペンサーを用いてトランス−１，２−ジクロロエチレンをフラスコにゆっくりと加えた。下表に示すように、混合物の沸点が非常にゆっくりと変化したこ
とが分かった。沸点は約１９℃で実質的に一定に維持され、これは共沸混合物様の三元混合物が形成されたことを示す。
【０１６５】
【表３３】
2018048149.tif 000042
【０１６６】
実施例２０９：
フラスコに取り付けた自動ディスペンサー及び凝縮器を備えた小型フラスコから構成される沸点測定器を用いた。ディスペンサー及び凝縮器は循環浴によって冷却した。７０重量％のシス−１２３３ｚｄ及び３０重量％のトランス−１，２−ジクロロエチレンの混合物約１０ｃｃをフラスコに充填し、自動ディスペンサーを用いてイソヘキサンをフラスコにゆっくりと加えた。下表に示すように、混合物の沸点が非常にゆっくりと変化したことが分かった。沸点は約３６．３℃で実質的に一定に維持され、これは共沸混合物様の三元混合物が形成されたことを示す。
【０１６７】
【表３４】
2018048149.tif 000043
【０１６８】
実施例２１０：
フラスコに取り付けた自動ディスペンサー及び凝縮器を備えた小型フラスコから構成される沸点測定器を用いた。ディスペンサー及び凝縮器は循環浴によって冷却した。７０重量％のシス−１２３３ｚｄ及び３０重量％のトランス−１，２−ジクロロエチレンの混合物約１０ｃｃをフラスコに充填し、自動ディスペンサーを用いてエタノールをフラスコにゆっくりと加えた。下表に示すように、混合物の沸点が非常にゆっくりと変化したことが分かった。沸点は約３５．８℃で実質的に一定に維持され、これは共沸混合物様の三元混合物が形成されたことを示す。
【０１６９】
【表３５】
2018048149.tif 000044
【０１７０】
かくして本発明の少数の特定の態様を記載したが、種々の変更、修正、及び改良は当業者が容易に想到するであろう。かかる変更、修正、及び改良は、この開示によって明らかとなるように、本明細書には明白に示していないが本記載の一部であると意図され、本発明の精神及び範囲内であると意図される。したがって、上記の記載は例示のみの目的であり、限定するものではない。本発明は特許請求の範囲及びそれに対する均等物において定義されているようにのみ限定される。